ГЛАДИЛЬНЫЙ БАШМАК
IRONING SHOE

ОБЛАСТЬ ТЕХНИКИ
Настоящее изобретение относится к гладильному башмаку и способу изготовления гладильного башмака.
ОПИСАНИЕ ИЗВЕСТНОГО УРОВНЯ ТЕХНИКИ
JP-09056997 раскрывает паровой утюг, содержащий основной корпус и основание, оснащенное нагревательным элементом и отверстием для впрыска пара, а также заданное количество воды и противобактериальный компонент, содержащиеся в емкости для подачи воды. Посредством впрыска пар, содержащий противобактериальный компонент, подается на одежду.
Пользователь вынужден наполнять и дополнять емкость для подачи воды такого утюга водой и противомикробным средством для обеспечения противомикробного средства. Это может быть обременительным занятием, и существует риск расплескивания воды и/или противобактериального средства.
КРАТКОЕ ОПИСАНИЕ НАСТОЯЩЕГО ИЗОБРЕТЕНИЯ
Задачей настоящего изобретения является создание легкого способа нанесения средства для ухода за одеждой на предмет одежды без необходимости наполнения утюга средством для ухода за одеждой.
Задача решается с помощью гладильного башмака, содержащего подошву башмака, причем подошва башмака содержит поверхность контакта с одеждой и средство для вмещения средства для ухода за одеждой, в котором средство образовано, по меньшей мере, поверхностью контакта с одеждой, вмещающей средство для уходу за одеждой, и эта поверхность контакта с одеждой способна передавать (переносить) средство для ухода за одеждой на предмет одежды.
Гладильный башмак, по существу, практически известен. Такой башмак в случае установки на подошву утюга обычно используется для уменьшения температуры поверхности контакта с одеждой. Башмак содержит подошву, имеющую периферию, причем периферия подошвы башмака соответствует периферии подошвы утюга. Подошва башмака содержит поверхность контакта с одеждой. Поверхность контакта с одеждой после установки башмака на утюг ориентирована от подошвы утюга.
Во время глажки поверхность контакта с одеждой гладильного башмака в соответствии с настоящим изобретением контактирует с предметом одежды и некоторое количество средства для ухода за одеждой передается на одежду.
Было установлено, что средство для ухода за одеждой распределяется на одежде посредством простого размещения гладильного башмака в соответствии с настоящим изобретением на одежде и перемещения его по поверхности одежды.
Таким образом, средство для одежды наносится на одежду без необходимости в наличии резервуара, вмещающего раствор, который содержит средство для ухода за одеждой.
Средством для одежды может быть противомикробное средство, одорирующее средство, средство для разглаживания складок или их сочетания. Подходящим средством для разглаживания складок может быть кремнийорганическое поверхностно-активное вещество, такое как состав Silwet от Witco (США).
Противомикробное средство обладает противомикробными свойствами, это означает, что оно убивает или замедляет рост микробов, подобных бактериям (противобактериальная активность), и/или грибкам (противогрибковая активность, например, против грибков, известных как плесень), и/или вирусам (антивирусная активность), и/или паразитам, на выглаженной поверхности предмета одежды.
После глажки с использованием гладильного башмака в соответствии с настоящим изобретением выглаженная поверхность предмета одежды содержит некоторое количество противомикробного средства. Выглаженная поверхность, полученная таким образом, обладает противомикробными свойствами. Посредством глажки предмета одежды с использованием гладильного башмака в соответствии с настоящим изобретением устойчивость к бактериям, грибкам и/или плесени повышается.
Одорирующее средство обладает ароматизирующими свойствами, что означает, что оно обеспечивает запахом или ароматом предмет одежды, выглаженный с использованием гладильного башмака в соответствии с настоящим изобретением. Обычно запах, который ощущается приятным, будет обеспечиваться гладильным башмаком. Примеры не ограничиваются цветочным запахом или запахом свежего белья.
Средство для разглаживания складок облегчает удаление складок с предмета одежды во время глажки и может способствовать обеспечению длительного эффекта от глажки, например уменьшению образования складок на одежде во время носки.
Противомикробное средство включает, но не ограничивается этим, противомикробные ионы металла. Противомикробными ионами металла являются ионы металла, обладающие противомикробными свойствами. Подходящими примерами являются ионы серебра, меди, цинка, платины или селена или их сочетания. Противомикробные свойства Ag+ по сути известны. Противомикробные ионы металла являются термостойкими при высоких температурах подошвы утюга. Они устойчивы в течение, по меньшей мере, 4 часов при температуре около 250°C.
Хотя сама глажка включает в себя использование тепла и может убивать некоторый процент бактерий, присутствующих на предмете одежды во время процесса глажки, она не повышает устойчивость одежды к, например, бактериям или грибкам. Во время носки одежды бактерии начинают расти. Это особенно относится к тонким тканям, таким как шелк, так как их обычно необходимо стирать и гладить при высоких температурах. Посредством глажки предмета одежды с использованием гладильного башмака в соответствии с настоящим изобретением, содержащим противомикробное средство в качестве средства для ухода за одеждой, это противомикробное средство размещается на одежде, и одежда остается более свежей в течение более длительного периода времени. В дополнение к обеспечению более гигиенического белья сама подошва гладильного башмака, которая содержит противомикробные средства, обычно является более чистой и уменьшает рост бактерий/грибков на поверхности контакта с одеждой.
Посредством размещения противомикробного средства на поверхности одежды рост бактерий предотвращается или замедляется. Пылевые клещи питаются бактериями, находящимися, например, на одежде. Следовательно, предотвращение или снижение роста бактерий на одежде также влияет на пылевых клещей на одежде, так как их источник питания бактериями истощается, их количество также уменьшается. Следовательно, глажка с использованием гладильного башмака в соответствии с настоящим изобретением оказывает противоклещевой эффект на выглаженную поверхность.
Количество средства для ухода за одеждой, переносимого на поверхность предмета одежды, зависит, среди прочего, от количества ходов, которые осуществляются по поверхности одежды, и количества средства для ухода за одеждой, присутствующего на поверхности контакта гладильного башмака с одеждой. Большее количество ходов приводит к большей передаче средства для ухода за одеждой. Более высокая концентрация средства для ухода за одеждой на поверхности контакта с одеждой приводит к большей передаче средства для ухода за одеждой.
TM
Для передачи средства для ухода за одеждой необходим поверхностный контакт между поверхностью контакта с одеждой, содержащей средство для ухода за одеждой, подошвы башмака и предметом одежды, который гладят. Если средство для ухода за одеждой представляет собой частицы или часть частицы, передача является более эффективной, когда площадь поверхности этих частиц является относительно большой. Небольшие частицы, например, серебра, цинка, меди, селена или платины имеют площадь поверхности, которая является относительно большой по сравнению с большими частицами. В варианте осуществления гладильного башмака в соответствии с настоящим изобретением подошва башмака содержит частицы серебра, цинка, меди, селена или платины или их сочетания, имеющие средний размер в диапазоне 1-500 нм, предпочтительно 10-200 нм. Подходящим выбором является наносеребро HyGate от Bio Gate AG (Германия), имеющееся в наличие в качестве средства, имеющего средний размер частиц серебра 5-50 нм, и в качестве средства, имеющего средний размер частиц серебра 50-200 нм.
Носитель может способствовать увеличению поверхности, на которой присутствует средство для ухода за одеждой, в гладильном башмаке, таким образом облегчая освобождение средства.
Гладильный башмак в соответствии с настоящим изобретением может содержать носитель, содержащий противомикробное средство в качестве средства для ухода за одеждой. В конкретном варианте осуществления носителем является цеолит.
Цеолит представляет собой неорганический керамический материал, который является открытым и пористым по структуре.
Хорошие результаты были получены с использованием ионов серебра, расположенных в решетке цеолита. Пригодный носитель, содержащий подходящее противомикробное средство, имеется в продаже в качестве AgION (выпускаемого AgION antimicrobial technologies Inc.). В качестве альтернативы, например, может использоваться AgION Silver Copper Zeolite.
Противомикробным средством AgION является неорганическая противомикробная система, содержащая активный ингредиент, ионы серебра и инертный минеральный материал для доставки, известный как цеолит. AgION сочетает противомикробные свойства серебра с цеолитом для образования ионообменной системы доставки. Соединение серебра с цеолитом обеспечивает постоянное контролируемое освобождение металла в течение длительного периода времени. Это приводит к длительному, по требованию, противомикробному эффекту, который уничтожает бактерии и уменьшает возможное загрязнение. В присутствии влаги происходит ионообмен.
Влага может присутствовать вследствие глажки влажного предмета одежды. Предмет одежды может быть влажным, так как он был постиран и не полностью высушен, спрыснут водой для его смачивания, или, например, посредством использования пара из парового утюга, содержащего гладильную подошву в соответствии с настоящим изобретением. Ионы серебра освобождаются из средства AgION и обмениваются с ионами окружающей среды.
Глажка с использованием гладильного башмака в соответствии с настоящим изобретением приводит к нанесению ионов серебра на одежду.
Гладильный башмак в соответствии с настоящим изобретением, который предназначен для использования во взаимодействии с обычным утюгом без средства для генерации пара, не обязательно должен иметь отверстие в подошве башмака.
Гладильный башмак в соответствии с настоящим изобретением, который предназначен для использования во взаимодействии с паровым гладильным устройством, содержит, по меньшей мере, одно отверстие в подошве башмака для выпуска пара из парового гладильного устройства.
В варианте осуществления гладильного башмака в соответствии с настоящим изобретением гладильный башмак содержит подошву башмака, содержащую, по меньшей мере, одно отверстие для выпуска пара.
Подошва утюга обычно нагревается электрическим нагревательным элементом. Температура подошвы сохраняется при заданной температуре с помощью термостата и шкалы температуры. Количество точек на шкале температуры указывает температуру поверхности подошвы утюга:
- 1 точка, в среднем 110°C, это является нижней установкой на большей части утюгов,
- 2 точки, в среднем 150°C, это является средней установкой на большей части утюгов,
- 3 точки, в среднем 200°C, это является верхней установкой на большей части утюгов.
Тонкие ткани, такие как, например, шелк и бархат, не могут подвергаться действию температуры, установленной на отметку 2 точки или 3 точки, так как это повредило бы ткань. Следовательно, глажка тонких тканей обычно выполняется с использованием нижней установки температуры на 1 точку утюга. Это может не дать желаемый результат глажки. Следовательно, пользователь может пожелать использовать пар. Пар, генерируемый паровым гладильным устройством, используется для увлажнения ткани, которую гладят. Использование влаги на одежде во время глажки делает процесс глажки более легким и уменьшает требуемое время.
Для глажки с использованием пара обычно рекомендуется установка температуры на 2 точки и 3 точки, иначе существует риск просачивания или разбрызгивания воды. Так как установка температуры на 2 точки или 3 точки является обычно слишком высокой для глажки тонких тканей, может быть использован гладильный башмак. Гладильный башмак может использоваться в качестве дополнительного съемного приспособления для утюга. Если пользователь устанавливает башмак на подошву утюга, гладильный башмак действует в качестве теплового барьера, который уменьшает температуру поверхности в контакте с одеждой. Таким образом, паровой утюг может работать при установке температуры на 2 точки или 3 точки, в то время как температура поверхности в контакте с одеждой уменьшается. Таким образом, предмет тонкой одежды можно гладить с использованием пара без риска просачивания или разбрызгивания воды вследствие слишком низкой температуры утюга.
В варианте осуществления гладильного башмака в соответствии с настоящим изобретением подошва башмака выполнена из материала, содержащего, по меньшей мере, 0,05 мас.% средства для ухода за одеждой.
В качестве альтернативы, подошва башмака содержит 0,1-35 мас.% противомикробного средства из расчета на массу подошвы башмака.
Вес подошвы башмака определяется посредством взвешивания корпуса подошвы башмака. Границы корпуса подошвы башмака определяются поверхностью контакта с одеждой, поверхностью контакта с утюгом и кратчайшими расстояниями между этими двумя поверхностями. Поверхностью контакта с утюгом является поверхность, которая находится в контакте с подошвой утюга, если на подошву утюга установлен башмак. Расстояние между поверхностью контакта с одеждой и поверхностью контакта с утюгом является толщиной подошвы башмака.
В варианте осуществления гладильного башмака в соответствии с настоящим изобретением материал гладильного башмака выбирается из группы, содержащей силиконовый каучук, полиэфирэфиркетон, полиимид, полифениленсульфид, политетрафторэтилен, полиамидоимид или трехмерные неорганические полимеры, такие как материалы на основе метилтриметоксисилана. Они являются примерами теплостойких полимеров, которые могут быть использованы при нахождении на горячей подошве при установке на 3 точки утюга.
Подошва башмака может, например, быть выполнена из полиэфирэфиркетона, содержащего 8 мас.% AgION.
В соответствии с настоящим изобретением, способ изготовления гладильного башмака, содержащего подошву башмака, где подошва башмака содержит поверхность контакта с одеждой, вмещающую средство для ухода за одеждой, причем поверхность контакта с одеждой способна передавать средство для ухода за одеждой на предмет одежды, включает в себя стадию формирования подошвы башмака из материала, содержащего средство для ухода за одеждой.
В практическом варианте осуществления способа в соответствии с настоящим изобретением гладильный башмак отливается под давлением с использованием формуемого термопластичного полимера, содержащего средство для ухода за одеждой. Примером может быть формование гладильного башмака с использованием полиэфирэфиркетона, содержащего ионы Ag+, например, в виде AgION. В качестве альтернативы, гладильный башмак изготавливается с включением стадии штамповки подошвы башмака из фольги, содержащей средство для ухода за одеждой.
В варианте осуществления гладильного башмака в соответствии с настоящим изобретением средство для вмещения средства для ухода за одеждой содержит слой средства, содержащий средство для ухода за одеждой, причем поверхностью контакта с одеждой является поверхность слоя средства.
В таком варианте осуществления, по меньшей мере, часть подошвы гладильного башмака содержит слой средства, содержащий средство для ухода за одеждой, причем слой средства содержит поверхность контакта с одеждой. Таким образом, количество средства для ухода за одеждой в гладильном башмаке может быть уменьшено.
Использование слоя средства обеспечивает дополнительную степень свободы при выполнении гладильного башмака в соответствии с настоящим изобретением.
В первом практическом примере гладильного башмака в соответствии с настоящим изобретением гладильный башмак содержит слоистый материал, имеющий слоистую периферию, соответствующую периферии подошвы утюга, причем подошва содержит поверхность, причем слоистый материал содержит теплоизоляционный слой, имеющий поверхность контакта с утюгом для контакта с поверхностью подошвы утюга, и теплопередающий слой, содержащий поверхность контакта с одеждой для глажки.
Во втором практическом примере гладильного башмака в соответствии с настоящим изобретением гладильный башмак содержит слоистый материал, имеющий слоистую периферию, соответствующую периферии подошвы утюга, причем подошва содержит поверхность, причем слоистый материал содержит теплопередающий слой, содержащий поверхность контакта с утюгом для контакта с поверхностью подошвы утюга, и теплоизоляционный слой, имеющий поверхность контакта с одеждой для глажки. Во втором примере теплопередающий слой и теплоизоляционный слой расположены в обратном порядке по сравнению с первым примером.
Обычно теплоизоляционный слой содержит термопластичные полимеры, выбранные из группы, содержащей силиконовый каучук, полиэфирэфиркетон, полиимид, полифениленсульфид, политетрафторэтилен, полиамидоимид или трехмерные неорганические полимеры, такие как материалы на основе метилтриметоксисилана. Эти полимеры обладают подходящими теплостойкими (пригодны для использования при установке на 3 точки) и теплоизоляционными свойствами.
Теплопередающий слой обычно содержит металлический слой. Металлический слой может, например, быть выполнен из алюминия, алюминиевого сплава или нержавеющей стали. Если металлический слой является слоем средства, он содержит средство для ухода за одеждой. Оно может быть в виде частиц, таких как частицы серебра, содержащие ионы серебра на своей наружной поверхности в присутствии воздуха.
В зависимости от конфигурации или теплоизоляционный слой, или теплопередающий слой является слоем средства, содержащим средство для ухода за одеждой и поверхность контакта с одеждой.
Подошва башмака может содержать дополнительный слой, образованный таким образом, что он содержит поверхность контакта с одеждой. Практически это означает, что дополнительный слой находится на наружной стороне гладильного башмака. В такой ситуации дополнительным слоем является слой средства.
Указанный дополнительный слой может, например, содержать золь-гелевое покрытие или эмалевое покрытие, содержащее средство для ухода за одеждой, нанесенное на металлический слой, такой как алюминиевый слой или слой нержавеющей стали. Металлический слой располагается между дополнительным слоем и теплоизоляционный слоем. Теплопередающий слой в этом примере содержит металлический слой и дополнительный слой.
В качестве альтернативы, дополнительным слоем является слой из серебра, меди, медного сплава или цинка. Когда указанный слой подвергается воздействию кислорода, который присутствует в воздухе, превращение металла в окись металла самопроизвольно происходит на поверхности этих частиц, приводя к образованию противомикробных ионов металла (в этом случае серебра, меди или цинка) на поверхности контакта с одеждой. Толщина в диапазоне 0,5-250 мкм была установлена подходящей для слоя средства.
Температура поверхности контакта с одеждой гладильного башмака уменьшается по сравнению с подошвой утюга. В результате уменьшения температуры температурная стабильность, которая необходима для средства для ухода за одеждой, присутствующего в слое средства, уменьшается. В результате более широкий выбор средства для ухода за одеждой может успешно использоваться в слое средства. Например, могут использоваться органические противомикробные средства, такие как хлоргексидин или 1,3-дигалоген-5,5 диметилгидантоин, оксазолидиноны или имидазолдиноны. В качестве альтернативы, может использоваться триклозан (CAS Nr: 3380-34-5).
Это особенно имеет место в первом практическом примере гладильного башмака. В этом примере слой, который во время использования находится в контакте с горячей гладильной подошвой, является изолирующим слоем. Температура слоя средства, имеющего поверхность контакта с одеждой, уменьшена. В варианте осуществления гладильного башмака в соответствии с настоящим изобретением слой средства содержит, по меньшей мере, 0,05 мас.% средства для ухода за одеждой.
Средство для ухода за одеждой передается более легко, когда поверхность, на которой присутствует средство для ухода за одеждой, больше. Носитель может способствовать увеличению поверхности, на которую нанесено средство для ухода за одеждой, таким образом облегчая освобождение средства для ухода за одеждой. В варианте гладильного башмака в соответствии с настоящим изобретением слой средства содержит носитель, содержащий средство для ухода за одеждой, в частности противомикробное средство. В конкретном варианте осуществления носителем является цеолит, содержащий ионы серебра, меди или цинка или их сочетания.
В варианте осуществления слой средства, выполненный из термопластичного полимера, золь-гелевый или эмалевый слой материала содержит 0,1-35 мас.% средства для ухода за одеждой.
В соответствии с настоящим изобретением способ изготовления гладильного башмака, содержащего подошву башмака, содержащего слой средства, причем слой средства содержит средство для ухода за одеждой и поверхность контакта с одеждой, и эта поверхность контакта с одеждой способна передавать средство для ухода за одеждой на предмет одежды, причем способ включает в себя стадию создания слоя средства.
Подходящий способ создания слоя средства осуществляется посредством напыления металла на подошву гладильного башмака, таким образом обычно можно получить слой, имеющий толщину 0,5-3 мкм.
В качестве альтернативы, металлический слой накатывается на подошву гладильного башмака. Таким образом может быть получена подошва, содержащая металлический слой с толщиной в диапазоне 150-250 мкм.
Другим вариантом выполнения способа в соответствии с настоящим изобретением, как определено в п.8 формулы изобретения, является нанесение полимерного слоя, содержащего средство для ухода за одеждой, такое как противомикробное средство. Подходящими термопластичными полимерами являются термостойкие полимеры, такие как силиконы, полиимиды, полиамидоимиды, полиэфирамид, полиэфирсульфон, полиэфирэфиркетон, полифенилсульфид полисульфон и политетрафторэтилен.
Другим вариантом выполнения способа в соответствии с настоящим изобретением является нанесение золь-гелевого покрытия, содержащего средство для ухода за одеждой.
Нанесение золь-гелевого покрытия, по существу, известно для изготовления подошвы, которое обычно включает в себя стадии, такие как:
1) создание золь-гелевого раствора,
2) распыление данного золь-гелевого раствора на гладильную пластину,
3) сушка золь-гелевого слоя, полученного таким образом, т.е. посредством нагревания гладильной пластины, таким образом, растворитель испаряется, оставляя гелевую сетку,
4) отверждение геля посредством нагревания.
Стадии 3 и 4, т.е. сушка и последующее отверждение, обычно объединяются на одной стадии отверждения.
Вариантом выполнения способа в соответствии с настоящим изобретением является смешивание противомикробного средства с золь-гелевым раствором на стадии 1, упомянутой выше.
В другом варианте выполнения способа в соответствии с настоящим изобретением известный золь-гелевый раствор наносится на подошву башмака, на этот известный золь-гелевый раствор наносится средство для ухода за одеждой, такое как противомикробное средство, например, посредством разбрызгивания раствора, содержащего средство для ухода за одеждой. Полученная таким образом подошва башмака отверждается. В данном варианте осуществления средство для ухода за одеждой разбрызгивается после стадии 2 (см. выше) на влажный золь-гелевый слой и проходит, по меньшей мере, частично во влажный золь-гелевый слой, полученный таким образом слой из двух частей затем отверждается (стадии 3 и 4). Средство для ухода за одеждой в данном варианте осуществления присутствует в очень тонком слое, расположенном на наружной стороне подошвы башмака, т.е. тонкий слой содержит средство для ухода за одеждой. Этот очень тонкий слой может иметь толщину в диапазоне 0,5-1,5 мкм.
Кроме того, настоящее изобретение относится к устройству для ухода за одеждой, включающему в себя утюг, содержащий подошву и гладильный башмак в соответствии с настоящим изобретением, причем подошва и гладильный башмак выполнены с возможностью взаимного взаимодействия. Гладильный башмак в соответствии с настоящим изобретением может, например, содержать крепежное средство, такое как приподнятая боковая часть и выступ, для установки башмака на подошву утюга, известного самого по себе, и предотвращения отцепления башмака от подошвы во время использования. Устройство для ухода за одеждой имеет те же преимущества гладильного башмака, как описано выше.
Настоящее изобретение также включает в себя любое возможное сочетание признаков или объект, как заявлено в любом из пунктов формулы изобретения.
КРАТКОЕ ОПИСАНИЕ ЧЕРТЕЖЕЙ
Настоящее изобретение будет описано в качестве примера со ссылкой на сопроводительные чертежи. В принципе аспекты можно объединить.
Фиг.1 схематически изображает первый вариант осуществления гладильного башмака в соответствии с настоящим изобретением.
Фиг.2 схематически изображает второй вариант осуществления гладильного башмака в соответствии с настоящим изобретением.
Фиг.3 схематически изображает третий вариант осуществления гладильного башмака в соответствии с настоящим изобретением.
Фиг.4 схематически изображает третий вариант осуществления гладильного башмака в соответствии с настоящим изобретением, установленного на паровой утюг.
Фиг.5 схематически изображает второй вариант осуществления гладильного башмака в соответствии с настоящим изобретением, установленного на утюг.
ПОДРОБНОЕ ОПИСАНИЕ ЧЕРТЕЖЕЙ
На фиг.1 схематически изображен первый вариант осуществления гладильного башмака в соответствии с настоящим изобретением. Гладильный башмак 10 содержит подошву 13 башмака, имеющую поверхность 15 контакта с одеждой и поверхность 14 контакта с утюгом. Подошва башмака содержит средство для одежды. Посредством контакта поверхности 15 контакта с одеждой с предметом одежды, как это делается во время глажки, средство для ухода за одеждой, такое как противомикробное средство, передается на предмет одежды.
Башмак 10 оснащен крепежным элементом 19, по существу известным.
На фиг.2 схематически изображен второй вариант осуществления гладильного башмака в соответствии с настоящим изобретением. Гладильный башмак 20 содержит подошву 22 башмака, выполненную со слоем 23 средства, содержащим средство для ухода за одеждой. Слой средства имеет поверхность 25 контакта с одеждой. Слой 23 средства расположен на внутренней пластине 21, имеющей поверхность 24 контакта с утюгом. Башмак 20 содержит известный по сути крепежный элемент 29.
На фиг.3 схематически изображен третий вариант осуществления гладильного башмака в соответствии с настоящим изобретением. Гладильный башмак 30 содержит подошву 32 башмака, содержащую, по меньшей мере, одно отверстие 37. Подошва утюга содержит слой 33 средства, содержащий средство для ухода за одеждой и поверхность 35 контакта с одеждой для глажки.
На фиг.4 схематически изображен третий вариант осуществления гладильного башмака в соответствии с настоящим изобретением, установленного на паровой утюг.
Гладильный башмак 40 в соответствии с настоящим изобретением изображен установленным на известный паровой утюг 60 с помощью известного по сути крепежного элемента 49. Известный паровой утюг 60 содержит подошву 62, имеющую поверхность 63, и средство для генерации пара, содержащее паровую камеру 69 (изображенную схематически) и резервуар для воды (не показан). Отверстие 67 находится в подошве 62 для выпуска пара, генерируемого средством для генерации пара.
Подошва 42 башмака имеет периферию, подобную периферии подошвы 62 утюга. Гладильный башмак 40 содержит подошву 42, имеющую, по меньшей мере, одно отверстие 47 для выпуска пара 41. Подошва башмака содержит слой 43 средства, содержащий средство для ухода за одеждой и имеющий поверхность 45 контакта с одеждой для глажки.
На фиг.5 схематически изображен второй вариант осуществления гладильного башмака в соответствии с настоящим изобретением, установленного на утюг.
Гладильный башмак 50 в соответствии с настоящим изобретением изображен в положении, установленном на подошву 72 известного утюга 70 с помощью известного по сути крепежного элемента 59. Подошва 52 башмака имеет периферию, подобную периферии подошвы 72 утюга 70. Подошва 52 содержит слой 53 средства, содержащий средство для ухода за одеждой и имеющий поверхность 55 контакта с одеждой для глажки.
Если средство для ухода за одеждой передается более эффективно в присутствии воды, пользователь может приводить в действие пусковое устройство 79 для воды для разбрызгивания воды из разбрызгивателя 78 на предмет одежды с целью увлажнения одежды.
Для передачи ионов, таких как ионы серебра, меди, цинка, платины, селена или их сочетания, необходимо наличие влаги. Эксперименты показали, что даже без добавления воды ионы серебра передавались с поверхности контакта с одеждой на поверхность предмета одежды.
ЭКСПЕРИМЕНТЫ
Для иллюстрации результата выбора некоторого противомикробного средства ниже приведены следующие примеры.
Ссылка
Гладильный башмак, содержащий золь-гелевое покрытие без наличия какого-либо противомикробного средства, по существу, называется гладильным башмаком и обозначается как S1.
Пример 1
Были завершены стадии изготовления контрольного гладильного башмака, в соответствии с которыми после нанесения золь-гелевого верхнего покрытия, 2,5 мас.% раствора AgION в этаноле было разбрызгано на влажное верхнее покрытие (2,5 мас.% AgION содержат 0,06 мас.% Ag+). Затем башмак был высушен и отвержден. В данном примере противомикробное средство разбрызгивается на влажный золь-гелевый верхний слой покрытия и проходит, по меньшей мере, частично в этот влажный золь-гелевый слой, таким образом, полученный слой из двух частей отверждается. Было установлено, что противомикробное средство в данном примере проникло на глубину около 1 мкм в золь-гелевое верхнее покрытие толщиной около 10 мкм. Таким образом, был получен гладильный башмак S2.
Пример 2
Были завершены стадии изготовления контрольного гладильного башмака, в соответствии с которыми смесь золь-гелевого верхнего покрытия смешивалась с раствором AgION в этаноле (отношение 30:70 по массе). Таким образом, получили противомикробную золь-гелевую смесь, содержащую приблизительно 8% AgION.
Так как золь-гелевая смесь основана на спирту, был использован порошок AgION, совместимый со спиртом.
Специалист в данной области техники может выбирать разное массовое отношение по желанию.
Затем башмак был высушен и отвержден. Таким образом, был получен гладильный башмак S3, и этот гладильный башмак имел противомикробный верхний слой покрытия с толщиной около 10 мкм.
Пример 3
TM
Водная суспензия AgION смешивалась с покрытием Ceralon (Whitford) на основе Teflon (Du Pont).
Указанные 2,5 мас.% твердой смеси AgION наносились на гладильный башмак посредством разбрызгивания. Покрытием Ceralon является покрытие на водной основе, и для получения смеси использовали водную суспензию AgION. Полученный таким образом слой был высушен и отвержден. Таким образом, был получен гладильный башмак S4.
Испытания в процессе глажки
Испытания с гладильным башмаком S1-S4 были проведены с использованием одних и тех же утюгов Azur от Philips.
Используемыми утюгами были паровые утюги, но, однако, функция пропаривания была отключена в некоторых экспериментах.
Все описанные образцы были испытаны одновременно.
Куски стандартной ткани (каждый вырезан из одной и той же муаровой ткани с показателем 0,4 г/м) были вырезаны (около 13,5 × около 66,5 см) и обработаны в следующей последовательности:
1) стирка;
2) глажка с использованием одной из подошв 1-4, выполненных, как указано выше;
3) через три дня куски ткани были инокулированы бактериями золотистого стафилоккока. Это было выполнено посредством нанесения инокулята на ткань (в соответствии с ATCC 6538);
4) через 18 часов выращивание было остановлено, после чего было определено противомикробное действие.
Инокулятом являлась питательная среда (агар), содержащая бактерии в заданной концентрации в соответствии с японским промышленным стандартом (JIS) «Испытание противомикробного действия и эффективности на текстильных изделиях» [ссылочный номер: JIS L 1902:2002 (E) страница: 11; 8.1.2 Подготовка испытуемого инокулянта, b) Инокулянт для количественного испытания (способ поглощения)].
Подготовленный инокулянт помещали на испытуемый предмет в нескольких точках. Испытуемый предмет сам находился в сосуде (для более подробного объяснения см. JIS L 1902:2002 страница: 20; 10.1.3 Операция испытания и 10.1.2 Стерилизация испытуемого предмета).
В результате были определены следующие значения:
Ma: Среднее значение десятичного логарифма количества живых бактерий по 3 испытуемым образцам непосредственно после инокуляции инокулянта на стандартную ткань;
Mb: Среднее значение десятичного логарифма количества живых бактерий по 3 испытуемым образцам после 18-часовой инокуляции на стандартную ткань;
Mc: Среднее значение десятичного логарифма количества живых бактерий по 3 испытуемым образцам непосредственно после 18-часовой инокуляции инокулянта на образец, обработанный противомикробным средством.
На основании этих экспериментальных данных были получены показатель (F) роста, показатель (S) бактериостатической активности и показатель (L) бактерицидной активности.
Эти показатели определяли следующим образом:
F (показатель роста) = Mb-Ma
Показатель роста использовали для определения, было ли испытание эффективным. Если F>1,5, тогда испытание считается эффективным и рассчитывают показатели бактериостатической активности и бактерицидной активности.
Если F≤1,5, тогда испытание необходимо повторить.
Испытания на активность показали, что используемый образец бактерий был активным.
S (показатель бактериостатической активности) = Mb-Mc.
На основании инокуляции бактерий на текстильное изделие, обработанное противобактериальным средством, и на стандартную ткань, затем подсчета количества живых бактерий после выращивания численная разница живых бактерий между обработанным изделием и стандартной тканью показала значение бактериостатической активности.
L (показатель бактерицидной активности) = Ma-Mc
На основании инокуляции бактерий на текстильное изделие, обработанное противобактериальным средством, и на стандартную ткань, затем подсчета количества живых бактерий после выращивания численная разница между количеством инокулированных бактерий и количеством живых бактерий на обработанном изделии показала значение бактерицидной активности.
Уровень уничтожения бактерий определяли следующим образом:
{(Количество бактерий на стандартной ткани в начальный момент - количество бактерий на обработанной противобактериальным средством ткани через 18 часов)/количество бактерий на стандартной ткани в начальный момент} × 100%.
Результаты оценивались следующим образом:
Показатель бактериостатической активности ≥2,0 указывает, что изделие может задерживать рост бактерий.
Показатель бактерицидной активности ≥0 указывает, что изделие может подавлять рост бактерий.
В испытании с использованием контрольного гладильного башмака 1 функция пропаривания была отключена, практически он использовался в качестве утюга без использования пара. На основании бактериостатического показания, равного 0, бактерицидного показания <-1 уровень уничтожения бактерий через 18 часов выращивания не был определен.
Испытания были выполнены с использованием гладильного башмака S2-S4 в условиях пропаривания и условиях глажки без использования пара и с использованием одного и того же количества ходов относительно ссылки.
В сравнительных испытаниях гладильный башмак S2 показал лучшие противомикробные результаты по сравнению с гладильным башмаком S3.
Для гладильного башмака S2 как испытания с использованием пара, так и испытания без использования пара дали в результате бактериостатический показатель >2 и бактерицидный показатель >0. Для гладильного башмака S2 как испытания с использованием пара, так и испытания без использования пара дали в результате уровень уничтожение бактерий >90%.
Некоторая бактериостатическая активность наблюдалась у гладильного башмака S4, одежда была оценена как восстановленная.
2
Было определено, что кусок ткани, выглаженный с использованием гладильного башмака S2, содержит около 0,004 микрограмм Ag/см на ее выглаженной поверхности.
Подводя итог, настоящее изобретение относится к утюгу, содержащему гладильный башмак, имеющий поверхность контакта с одеждой, и средство для вмещения противомикробного средства, в котором средство образовано, по меньшей мере, поверхностью контакта с одеждой, вмещающей противомикробное средство, и эта поверхность контакта с одеждой способна передавать противомикробное средство на предмет одежды. В практическом варианте осуществления указанное средство содержит слой, содержащий противомикробное средство, причем слой имеет поверхность контакта с одеждой.